(57)【特許請求の範囲】
【請求項１】
ストレプトマイセス属に属するトリシクロ化合物生産菌株の発酵及び精製時、前記トリシクロ化合物生産菌株に疎水性吸着樹脂を加えて培養し、前記疎水性吸着樹脂を回収し、前記疎水性吸着樹脂からトリシクロ化合物を回収することを特徴とする、疎水性吸着樹脂を加えて生産収率及び精製効率を向上させるトリシクロ化合物生産方法であって、
前記トリシクロ化合物が、ＦＫ５０６及びＦＫ５２０のうち１種以上であることを特徴とする、トリシクロ化合物生産方法。
【請求項２】
前記疎水性吸着樹脂は、スチレン／ジビニルベンゼン重合体及び脂肪族エステル重合体を主要成分とする樹脂であることを特徴とする、請求項１に記載のトリシクロ化合物生産方法。
【請求項３】
前記疎水性吸着樹脂は、 Ｄｉａｉｏｎ（登録商標）  ＨＰ―２０、Ａｍｂｅｒｌｉｔｅ（登録商標）  ＸＡＤ（登録商標）―２、Ａｍｂｅｒｌｉｔｅ（登録商標）  ＸＡＤ（登録商標）―４、Ａｍｂｅｒｌｉｔｅ（登録商標）  ＸＡＤ（登録商標）―７、Ａｍｂｅｒｌｉｔｅ（登録商標）  ＸＡＤ（登録商標）―７ＨＰ、Ａｍｂｅｒｌｉｔｅ（登録商標）  ＸＡＤ（登録商標）―８、Ａｍｂｅｒｌｉｔｅ（登録商標）  ＸＡＤ（登録商標）―１６、Ａｍｂｅｒｌｉｔｅ（登録商標）  ＸＡＤ（登録商標）―１６  ＨＰ、Ａｍｂｅｒｌｉｔｅ（登録商標）  ＸＡＤ（登録商標）―１１８０、Ａｍｂｅｒｌｉｔｅ（登録商標）  ＸＡＤ（登録商標）―２０００ 及びＡｍｂｅｒｌｉｔｅ（登録商標）  ＸＡＤ（登録商標）―２０１０から選択される１種以上の樹脂であることを特徴とする、請求項１又は２に記載のトリシクロ化合物生産方法。
【請求項４】
前記疎水性吸着樹脂が、３〜７％（ｖ／ｖ）であることを特徴とする、請求項１乃至３のうちいずれか一つの項に記載のトリシクロ化合物生産方法。
【請求項５】
前記疎水性吸着樹脂が、培養開始後３日以内に添加することを特徴とする、請求項１に記載のトリシクロ化合物生産方法。
【請求項６】
前記疎水性吸着樹脂から前記トリシクロ化合物を回収する段階において、前記トリシクロ化合物の回収に使用される溶出液が、アセトン、メタノール、エタノール、アセトニトリル、エチルアセテート、ヘキサン、クロロホルム、ジクロロメタンで構成されたグループから選択される１種以上であることを特徴とする、請求項１に記載のトリシクロ化合物生産方法。
【請求項７】
前記溶出液が、５０〜１００％（ｖ／ｖ）のアセトン水溶液であることを特徴とする、請求項６に記載のトリシクロ化合物生産方法。
【請求項８】
前記疎水性吸着樹脂が、再生して使用することを特徴とする、請求項１に記載のトリシクロ化合物生産方法。
【請求項９】
前記疎水性吸着樹脂を５０％イソプロピルアルコールと５０％１Ｎ  ＮａＯＨ水溶液との混合溶媒、４％ＮａＯＣｌ水溶液及び蒸溜水で順次洗浄することを特徴とする、請求項８に記載のトリシクロ化合物生産方法。
【発明の詳細な説明】
【技術分野】
【０００１】
本発明は、トリシクロ化合物、特に、ＦＫ５０６及び／又はＦＫ５２０の発酵及び精製方法に関するものである。
【背景技術】
【０００２】
本発明は、米国特許登録番号４，８９４，３６６に記述されたトリシクロ化合物、特に、ＦＫ５０６（タクロリムス）及びＦＫ５２０（アスコマイシン）の生産増大及び精製方法に関するものである。
【０００３】
主にトリシクロ化合物は、微生物、特に放線菌属が生産する抗真菌活性及び免疫抑制活性を示す微生物二次代謝産物である生理活性物質である。トリシクロ化合物は、化１のような一般的な構造を有することができる。
【０００４】
【化１】
0005532337.tif 000002
（ただし、前記化１において、Ｒ１は、ヒドロキシ基又は保護されたヒドロキシ基、Ｒ２は、水素、ヒドロキシ基又は保護されたヒドロキシ基、Ｒ３は、メチル、エチル、プロピル又はアリル基、ｎは１又は２、実線及び点線で二重に表示された部位は、単一結合又は二重結合を示す。）
【０００５】
重要なトリシクロ化合物はＦＫ５０６及びＦＫ５２０であり、それと類似した構造としてラパマイシンなどが知られている。特に、ＦＫ５０６は、１９８７年にＫｉｎｏなどによりシクロスポリンＡより優れた免疫抑制活性能力を示す物質として報告された（Ｈａｎｔａｎａｋａ，Ｈ．，Ｍ．Ｉｗａｉ，Ｔ．Ｋｉｎｏ．Ｔ．Ｇｏｔｏ  ａｎｄ  Ｍ．Ｏｋｕｈａｒａ．１９８８．J．Ａｎｔｉｂｉｏｔ．４１：１５８６―１５９１．Ｋｉｎｏ，Ｔ．，Ｈ．Ｈａｎｔａｎａｋａ，Ｍ．Ｈａｓｈｉｍｏｔｏ，Ｍ．Ｎｉｓｈｉｙａｍａ，Ｔ．Ｇｏｔｏ，Ｍ．Ｏｋｕｈａｒａ，Ｍ．Ｋｏｈｓａｋａ，Ｈ．Ａｏｋｉ  ａｎｄ  Ｈ．Ｉｍｉｎａｋａ．１９８７．Ｊ．Ａｎｔｉｂｉｏｔ．４０：１２４９―１２５５）。ＦＫ５０６は、ストレプトマイセス・ツクバエンシス（Ｓｔｒｅｐｔｏｍｙｃｅｓ  ｔｓｕｋｕｂａｅｎｓｉｓ）９９９３、ストレプトマイセス属ＡＴＣＣ５５０９８、ストレプトマイセス属ＡＴＣＣ５３７７０、ストレプトマイセス・カナマイセティカス（Ｓｔｒｅｐｔｏｍｙｃｅｓ  ｋａｎａｍｙｃｅｔｉｃｕｓ）ＫＣＣ  Ｓ―０４３などの菌株から生産されると報告されており（Ｍｕｒａｍａｔｓｕ，Ｈ．，Ｓ．Ｉ．Ｍｏｋｈｔａｒ，Ｍ．Ｋａｔｓｕｏｋａ  ａｎｄ  Ｍ．Ｅｚａｋｉ．２００５．Ａｃｔｉｎｏｍｙｅｔｅｌｏｌｇｏｉｃａ．１９：３３―３９，米国特許第４，８９４，３６６号）、ＦＫ５０６と構造的に類似体であるＦＫ５２０も、免疫抑制活性及び抗真菌活性を有し、ストレプトマイセス・ヒグロスコピカス亜属アスコマイセティカス（Ｓｔｒｅｐｔｏｍｙｃｅｓ  ｈｙｇｒｏｓｃｏｐｉｃｕｓ  ｓｕｂｓｐ．ａｓｃｏｍｙｃｅｔｉｃｕｓ）ＡＴＣＣ１４８９１、ストレプトマイセス・ヒグロスコピカス亜属ヤクシマエンシス （Ｓｔｒｅｐｔｏｍｙｃｅｓ  ｈｙｇｒｏｓｃｏｐｉｃｕｓ  ｓｕｂｓｐ．ｙａｋｕｓｉｍａｅｎｓｉｓ）７２３８及びストレプトマイセス・ツクバエンシス（Ｓｔｒｅｐｔｏｍｙｃｅｓ  ｔｓｕｋｕｂａｅｎｓｉｓ）９９３などが生産されると報告された。
【０００６】
最近は、これら二つの物質の生合成遺伝子がストレプトマイセス属ＡＴＣＣ５３７７０及びストレプトマイセス・ヒグロスコピカス亜属アスコマイセティカス（Ｓｔｒｅｐｔｏｍｙｃｅｓ  ｈｙｇｒｏｓｃｏｐｉｃｕｓ  ｓｕｂｓｐ．ａｓｃｏｍｙｃｅｔｉｃｕｓ）ＡＴＣＣ１４８９１生産菌株からクローニングされており（Ｍｏｔａｍｅｄｉ，Ｈ．，ａｎｄ  Ａ．Ｓｈａｆｉｅｅ．１９９８．Ｅｕｒ．Ｊ．Ｂｉｏｃｈｅｍ  ２５６：５２８―５３４，Ｗｕ，Ｋ．Ｌ．Ｃｈｕｎｇ，Ｗ．Ｐ．Ｒｅｖｉｌｌ，Ｌ．Ｋａｔｚ，Ｃ．Ｄ．Ｒｅｅｖｅｓ，２０００．Ｇｅｎｅ  ２５１：８１―９０）、配列及び構成が類似していると報告された。ＦＫ５０６は、ＰｒｏｇｒａｆＴＭで販売されており、ＦＫ５０６と類似したトリシクロ化合物であるラパマイシン、ＦＫ５２０及びこれらの誘導体がＦＫ５０６結合たんぱく質（ＦＫ５０６  ｂｉｎｄｉｎｇ  ｐｒｏｔｅｉｎｓ；ＦＫＢＰｓ）に結合する活性（Ｈａｍｉｌｔｏｎ，Ｇ．Ｓ．ａｎｄ  Ｊ．Ｐ．Ｓｔｅｉｎｅｒ  １９９８．Ｊ．Ｍｅｄ．Ｃｈｅｍ．４１：５１１１９―５１４３．Ｇｏｌｄ，Ｂ．Ｇ．，１９９９．Ｄｒｕｇ  Ｍｅｔａｂ．Ｒｅｖ．３１：６４９―６６３．Ｓｃｈｅｒｉｖｅｒ，Ｓ．Ｌ．ａｎｄ  Ｇ．Ｒ．Ｃａｒｂｔｒｅｅ．１９９５．Ｈａｒｖｅｙ  Ｌｅｃｔ．９１：９９―１１４）に基づいて臓器移植拒否症に対する改善、アレルギー、神経細胞損傷／機能障害を予防又は治療するための神経親和性薬剤として開発されている（米国特許公開２００５２３９８１３、米国特許公開２００５０７０４６８、米国特許公開２００１０５０４１９、米国特許公開２００２０８６０１５）。ストレプトマイセス・クラブリゲラス（Ｓｔｒｅｐｔｏｍｙｃｅｓ  ｃｌａｖｕｒｉｇｅｒｕｓ）ＫＣＴＣ１０５６１ＢＰ菌株を用いてＦＫ５０６の生産力に及ぼす培地又は培養方法を改善した方法（大韓民国特許第４８５８７７号）、ストレプトマイセス属ＭＡ６８５８菌株でＦＫ５０６の生産に及ぼす栄養因子を調査したことがある（Ｙｏｏｎ，Ｙ．Ｊ．ａｎｄ  Ｃ．Ｙ．Ｃｈｏｉ．１９９７．Ｊ．Ｆｅｒｍｅｎ．Ｂｉｏｅｎｇｉｎ．８３：５９９―６０３）。一般的なトリシクロ化合物は、培養液から硅藻土とドラムフィルタを使用して菌糸体を回収し、それから対象物質をメタノールなどの有機溶媒で回収し、回収された液とろ過された培養液とを混合し、合成樹脂が充填されたカラムに適用して精製するので（米国特許：４，８９４３６６、大韓民国特許第４８５８７７号、日本特許公開第１９９９―００１４号）、その処理過程が非常に複雑である。
【発明の概要】
【発明が解決しようとする課題】
【０００７】
ＦＫ５０６は、自己免疫疾患、臓器移植、新生児赤芽球症などの医学用治療剤としての使用に有用である。このような治療剤の開発には高純度の製品生産が必要である。高純度の製品生産のために、生産力の増大した菌株、発酵工程及び効率的な精製工程の確立が必要である。本発明では、ＦＫ５０６及びＦＫ５２０をはじめとするトリシクロ化合物の生産量を増大することができ、精製工程を単純化することができる発酵方法及び精製工程を確立することを目的とする。
【課題を解決するための手段】
【０００８】
本発明は、放線菌の発酵培地に疎水性であるトリシクロ化合物を吸着可能な疎水性吸着合成樹脂を担体として添加し、発酵を行うことによって可逆反応を防止し、トリシクロ化合物、特に、ＦＫ５０６及びＦＫ５２０（化２）の生産量を増加させる発酵方法を提供するもので、さらに、トリシクロ化合物を発酵培地に添加された樹脂から抽出し、容易に精製する方法を提供する。
【発明の効果】
【０００９】
本発明は、疎水性トリシクロ化合物の生産及び精製過程に疎水性吸着合成樹脂を加えることによって、生産収率を著しく高めるとともに、精製過程を単純化させるという効果を有する。
【図面の簡単な説明】
【００１０】
【図１】トリシクロ化合物であるＦＫ５０６及びＦＫ５２０のＨＰＬＣ分析結果である。対照区は無添加試験区であり、全体は培養液全体を、上澄液は菌体が除去された溶液を、菌体は遠心分離して回収した菌体のみを対象にして測定し、ＨＰ―２０添加培養区は、ＨＰ―２０合成樹脂５％（Ｖ／Ｖ）が添加された発酵培養液全体を測定した。
【図２】ＦＫ５０６及びＦＫ５２０のＬＣ―Ｍａｓｓ分析結果である。ＦＫ５０６［Ｍ＋ＮＨ３＋］、〜８２２；ＦＫ５２０［Ｍ−ＮＨ３＋］、〜８１０
【図３】合成樹脂別ＦＫ５０６及びＦＫ５２０の生産量を示したグラフである。培養培地に多様な種類の合成樹脂をそれぞれ５％（Ｖ／Ｖ）添加した。樹脂を添加した後、殺菌して６日間発酵させ、ＦＫ５０６及びＦＫ５２０の生産量を測定した。対照区は、合成樹脂無添加区である。
【図４】樹脂添加日別ＦＫ５０６及びＦＫ５２０の生産量を示したグラフである。樹脂（ＨＰ―２０）を使用して実験した。樹脂は、培養中に別途に殺菌し、最終的に５％（Ｖ／Ｖ）になるように表示された培養日に添加した。６日間発酵して生産量を測定した。対照区は、樹脂無添加区である。
【図５】培養日別及び樹脂添加日別ＦＫ５０６及びＦＫ５２０の生産量を比較したグラフである。―■―、樹脂無添加培養日別ＦＫ５０６生産量；発酵培養の間、表示された日に少量回収して生産量を測定した。―●―、樹脂添加培養日別ＦＫ５０６生産量；図４に記録された生産量数値をそのまま使用した。
【図６】樹脂添加量によるＦＫ５０６及びＦＫ５２０の生産量を示したグラフである。樹脂添加量は体積比である。対照区は、樹脂無添加試験区である。
【図７】ＦＫ５０６に対する放線菌の感受性試験結果である。試験放線菌は、１．ストレプトマイセス・ベネズェラエ（Ｓｔｒｅｐｔｏｍｙｃｅｓ  ｖｅｎｅｚｕｅｌａｅ）；２．ストレプトマイセス属；３．ストレプトマイセス属ＡＴＣＣ５５０９８であり、図面に表示された濃度のＦＫ５０６を使用して感受性を試験した。
【図８】溶媒別ＦＫ５０６及びＦＫ５２０の抽出量を示したグラフである。樹脂（ＨＰ―２０）を添加した発酵培養試験区で樹脂のみを抽出した後、２倍の体積比の溶媒を加えて抽出・定量した。
【図９】樹脂再生によるＦＫ５０６の生産量を比較したグラフである。樹脂（ＨＰ―２０）の添加量は５％（Ｖ／Ｖ）である。樹脂無添加区を対照区とし、新生樹脂（Ｎｅｗ）、１回使用した樹脂（Ｒｅ―１）、２回使用した樹脂（Ｒｅ―２）を実施例７に記録した方法で再生して使用した。
【発明を実施するための形態】
【００１１】
本発明は、放線菌の発酵培地にトリシクロ化合物の担体として提供可能な疎水性吸着合成樹脂を添加し、発酵を行って可逆反応を防止することによって、トリシクロ化合物、特に、ＦＫ５０６及びＦＫ５２０（化２）の生産量増加をもたらす発酵方法を提供するものであり、さらに、トリシクロ化合物を発酵培地に添加された樹脂から抽出し、精製工程に適用する方法を提供するものである。
【００１２】
【化２】
0005532337.tif 000003
（ただし、Ｒ＝Ｃ３Ｈ５である場合はＦＫ５０６で、Ｒ＝Ｃ２Ｈ５である場合はＦＫ５２０である。）
【００１３】
以下、本発明を詳細に説明する。
【００１４】
本発明の実施例に使用された菌株は、ＦＫ５０６及びＦＫ５２０を同時に生産する菌株であるストレプトマイセス属である。しかし、本発明は、前記菌株に限定されるものでなく、トリシクロ化合物、特に、ＦＫ５０６生産菌株及び／又はＦＫ５２０の生産菌株に適用可能である。
【００１５】
トリシクロ化合物は疎水性であるので、この化合物の担体になり得る疎水性吸着合成樹脂を発酵培地に添加することによって、疎水性である菌糸体にトリシクロ化合物が吸着し、これによる生産阻害現象を克服するとともに、生産増大を達成することができる。
【００１６】
担体として使用される疎水性吸着樹脂は、スチレン／ジビニルベンゼン重合体又は脂肪族エステルを主要成分とする合成樹脂であり、Ｄｉａｉｏｎ（登録商標）  ＨＰ―２０、Ａｍｂｅｒｌｉｔｅ（登録商標）  ＸＡＤ（登録商標）―２、Ａｍｂｅｒｌｉｔｅ（登録商標）  ＸＡＤ（登録商標）―４、Ａｍｂｅｒｌｉｔｅ（登録商標）  ＸＡＤ（登録商標）―７、Ａｍｂｅｒｌｉｔｅ（登録商標）  ＸＡＤ（登録商標）―７ＨＰ、Ａｍｂｅｒｌｉｔｅ（登録商標）  ＸＡＤ（登録商標）―８、Ａｍｂｅｒｌｉｔｅ（登録商標）  ＸＡＤ（登録商標）―１６、Ａｍｂｅｒｌｉｔｅ（登録商標）  ＸＡＤ（登録商標）―１６  ＨＰ、Ａｍｂｅｒｌｉｔｅ（登録商標）  ＸＡＤ（登録商標）―１１８０、Ａｍｂｅｒｌｉｔｅ（登録商標）  ＸＡＤ（登録商標）―２０００、Ａｍｂｅｒｌｉｔｅ（登録商標）  ＸＡＤ（登録商標）―２０１０（非極性多方向性樹脂）などで構成されたグループのうち１種を選択することが望ましい。
【００１７】
合成樹脂の添加量は、１〜１５％（Ｖ／Ｖ）まで多様であり、３〜５％（Ｖ／Ｖ）であることが望ましく、５％（Ｖ／Ｖ）であることが最も望ましい。合成樹脂を培養培地に直接添加して発酵を行う場合、３倍以上の生産収率の増大を期待することができる。
【００１８】
培養培地に合成樹脂を添加する時期は、培養開始日から培養終了日までであり、培養開始後３日以内（０〜７２時間）であることが望ましい。これは、トリシクロ化合物の生産特性と密接な関係を有する。すなわち、樹脂無添加試験区で、ＦＫ５０６は、培養２日目から生産が増加し、５〜６日目に最高生産量を示した。したがって、生産量の増大のためには、合成樹脂を培養初期から添加することがより望ましい。
【００１９】
トリシクロ化合物、特に、ＦＫ５０６及びＦＫ５２０は、合成樹脂が添加された後、４〜７日間培養された発酵液から回収する。生産されたほとんどのトリシクロ化合物は、担体として供与された疎水性吸着性合成樹脂に吸着されているので（９０〜９８％）、菌体及び培養液から合成樹脂を分離した後、合成樹脂から化合物を回収することがより望ましい。
【００２０】
合成樹脂は、遠心分離法又はろ過法で回収する。合成樹脂の大きさ（平均２５０μｍ）より小さい篩目の大きさ（平均２５０μｍ）を有する繊維組織又は金属で構成された網紗を使用することが望ましく、金属網紗（篩目の大きさ、６０〜２５０μｍ）を使用することがより望ましい。
【００２１】
合成樹脂からトリシクロ化合物を溶出するための溶媒としては、メタノール、エタノール、アセトン、アセトニトリル、ブタノール、イソプロパノール、エチルアセテート、クロロホルム、ジクロロメタン、ヘキサンのうち１種を選択し、水と混合可能な溶媒であるメタノール、エタノール、アセトン、アセトニトリルを使用することが望ましく、アセトン及びアセトン水溶液（４０〜１００％）を使用することが最も望ましい。
【００２２】
以下、実施例を通して本発明の構成をより詳細に説明する。しかし、本発明の範囲が実施例によって制限されないことは、本発明の属する技術分野で通常の知識を有する者にとって明らかである。
【００２３】
実施例１．トリシクロ化合物生産のための発酵
【００２４】
トリシクロ化合物の生産のために、ストレプトマイセス属菌株の菌糸体貯蔵液を種培養培地（１％水溶性澱粉、１％グリセロール、２％豆の粉、０．２％ＣａＣＯ３、０．０５％ＧＥ―３０４）に接種し、２７〜３０℃で２４時間培養した後、本培養培地｛７％水溶性澱粉、０．５％豆の粉、１．７％酵母抽出物、０．１％（ＮＨ４）２ＳＯ４、０．５％コーンスティープリカー（ｃｏｒｎ  ｓｔｅｅｐ  ｌｉｑｕｏｒ）、０．１％ＣａＣＯ３、０．０５％ＧＥ―３０４｝に１〜５％接種し、２７〜３０℃で６日間培養した。三角フラスコ培養は、種培養と本培養のいずれにおいても３０ｍｌの培地が入った５００ｍｌフラスコを使用し、２３０ｒｐｍで振蕩培養した。５ｌ培養は、本培養培地を３ｌ使用して１．５ｖｖｍの通気度及び６００ｒｐｍ〜９００ｒｐｍで行い、担体として添加された疎水性吸着性固形樹脂は、Ｄｉａｉｏｎ（登録商標）  ＨＰ―２０、Ａｍｂｅｒｌｉｔｅ（登録商標）  ＸＡＤ（登録商標）―４、Ａｍｂｅｒｌｉｔｅ（登録商標）  ＸＡＤ（登録商標）―７Ｈ、Ａｍｂｅｒｌｉｔｅ（登録商標）  ＸＡＤ（登録商標）―１６から選択して添加し、実施例によって添加時期及び量を異ならせた。
【００２５】
実施例２．トリシクロ化合物の確認及び定量
【００２６】
トリシクロ化合物のうちＦＫ５０６及びＦＫ５２０を確認して定量した。ＦＫ５０６及びＦＫ５２０は、標準物質としてＡ．Ｇ．Ｓｉｅｎｔｉｆｉｃ社から購入して使用した。標準物質及び発酵産物に存在するＦＫ５０６及びＦＫ５２０は、ＬＣ―ＥＳＩ―ＭＳ／ＭＳで分子量を確認し（ＦＫ５０６、Ｍ／Ｚ  ８２２；ＦＫ５２０  Ｍ／Ｚ  ８１０）、必要であれば、試料と標準物質の同時注入によって同一の滞留時間（ＦＫ５０６、３４分：ＦＫ５２０  ３３分）を確認して検証した（図１、２）。定量のためのＨＰＬＣ条件は表１に示す通りであり、最終試料としては５０％アセトン水溶液に溶かした試料を使用し、定量標準曲線の有効量（０．１〜１ｍｇ）を逸脱しない範囲内の量で実施した。
【００２７】
【表１】
0005532337.tif 000004
【００２８】
実施例３．担体として供与された固体樹脂別生産量増加効果
【００２９】
生産されたトリシクロ化合物（ＦＫ５０６、ＦＫ５２０）は、ほとんどが菌糸体に存在する（図１）。これは、トリシクロ化合物の化学的物性が疎水性であることと関係を有すると推定される。生合成された疎水性トリシクロ化合物は、疎水性を示す放線菌の菌糸体に吸着されて蓄積される。蓄積された過量のトリシクロ化合物は、究極的に細胞の成長減少又はフィードバック抑制を通してトリシクロ化合物の生産を中断又は減少させると判断された。菌糸体と類似した性質を有する疎水性固体物質を発酵培地に添加する場合、菌糸体の代わりにトリシクロ化合物の担体になり得る。すなわち、本発明者らは、疎水性固体合成樹脂を発酵培地に添加して発酵を行う場合、生産されるトリシクロ化合物が菌糸体の代わりに疎水性固体合成樹脂に吸着されると予測した。
【００３０】
発酵培地に添加する吸着樹脂としては、ＨＰ―２０（Ｙｉｒｙｏｏｎｇ  Ｃｈｅｍｉｃａｌｓ  Ｃｏ．，Ｌｔｄ．）、Ａｍｂｅｒｌｉｔｅ（登録商標）  ＸＡＤ（登録商標）―４（Ｒｏｈｍ＆Ｈａｓｓ）、Ａｍｂｅｒｌｉｔｅ（登録商標）  ＸＡＤ（登録商標）―７ＨＰ（Ｒｏｈｍ＆Ｈａｓｓ）、Ａｍｂｅｒｌｉｔｅ（登録商標）  ＸＡＤ（登録商標）―１６（Ｒｏｈｍ＆Ｈａｓｓ）を使用して本培養培地内に５％（ｖ／ｖ）の割合で添加し、３０ｍｌ培地に５００ｍｌの三角フラスコを使用して前記実施例１の方法で６日間培養した後、トリシクロ化合物、特に、ＦＫ５０６及びＦＫ５２０の含量を実施例２の方法で調査した。
【００３１】
表２は、担体として供与された樹脂の種類による化合物の生産量を示したものである。
【００３２】
【表２】
0005532337.tif 000005
【００３３】
その結果、表２及び図３に示すように、培養液に樹脂が添加された場合、対照区のトリシクロ化合物であるＦＫ５０６及びＦＫ５２０の生産量に比べて、樹脂が添加された処理区で生産量が２．５倍以上増加したことを確認することができた。ＦＫ５０６及びＦＫ５２０のいずれにおいても類似した割合で生産量が増加する理由は、ＦＫ５０６とＦＫ５２０の物性、構造的特性及び推定される生合成過程の調節が類似しており、二つの物質が類似した割合で増加するためであると判断される。
【００３４】
実施例４．発酵培養時期別の固体合成樹脂の添加による生産量増大効果
【００３５】
固体合成樹脂の添加に適した時間を決定するために、発酵培地に発酵開始から終了１日前まで５日間、１日間隔で実施例３で選択されたＨＰ―２０樹脂を５％（ｖ／ｖ）の割合で培養培地に添加して発酵した後、実施例１のように６日間培養し、実施例２のようにトリシクロ化合物（ＦＫ５０６、ＦＫ５２０）の含量を調査した。
【００３６】
表３は、樹脂の添加日による化合物の生産量を示す。
【００３７】
【表３】
0005532337.tif 000006
【００３８】
その結果、表３及び図４に示すように、培養初期から添加した試験区で最も高い生産増加を示すことが分かる。すなわち、発酵当日から２日（４８時間）間に添加した試験区で約３倍増加し、３日後には増加幅が減少しはじめ、発酵満了１日前、すなわち、培養後５日目に添加した試験区では生産量の増加がほとんどない。これは、合成樹脂無添加試験区でのＦＫ５０６の生産曲線に逆比例している（図５）。すなわち、生産が開始される初期段階である３日の前に樹脂を添加したときに生産量の増大効果があり、生産が完了した時点で樹脂を添加したときには増大の効果がなかった。したがって、発酵初期に合成樹脂を添加することが最も重要であった。後述する実施例５、６の樹脂添加実験区は、発酵と同時に合成樹脂を添加するために、樹脂が添加された発酵培地を調製・殺菌して種菌を接種した後、発酵を開始した。
【００３９】
実施例５．担体として供与された固体樹脂量による化合物生産量増加効果
【００４０】
実施例３で使用した合成樹脂の１種である ＨＰ―２０樹脂を選択し、実施例４で確認したように、発酵培地に３％、５％、７％、１０％（ｖ／ｖ）の割合で添加した後、前記実施例１の方法で６日間培養し、前記実施例２の方法でトリシクロ化合物を抽出し、ＨＰＬＣで含量を分析した。
【００４１】
表４は、樹脂の添加量による生産量を示す。
【００４２】
【表４】
0005532337.tif 000007
【００４３】
その結果、表４及び図６から確認できるように、 ＨＰ―２０が濃度３％、５％で添加された処理区でＦＫ５０６及びＦＫ５２０の生産量が最も高く示され、合成樹脂添加比率が高いほど生産量が少量減少する傾向が示された。これは、過量の樹脂の添加が菌の生育に有害な影響を与えるためであると判断された。
【００４４】
実施例６．トリシクロ化合物の合成樹脂による生産量増大の原因
【００４５】
合成樹脂による化合物生産量増大の理由を具体的に説明するために、菌糸体の通過は難しく、培地の通過が容易な捕集網（Ｍｉｒａｃｌｏｔｈ、Ｃａｌｂｉｏｃｈｅｍｔ）で合成樹脂を分離し、発酵培地に含ませて実施例１のように発酵を行った。その結果、合成樹脂を分離して添加した試験区では、樹脂による生産量増大効果がなかった（表５）。
【００４６】
【表５】
0005532337.tif 000008
【００４７】
このような結果は、トリシクロ化合物の合成樹脂への吸着において、菌体と合成樹脂との接触が重要な要素であることを意味し、合成樹脂による生産量増加のメカニズムは、菌糸体に吸着されたトリシクロ化合物が疎水性合成樹脂に移譲されることによって、菌糸体に吸着されているトリシクロ化合物が減少し、その結果、トリシクロ化合物の菌体に対する毒性が減少したり、フィードバック阻害が解消され、生産の増加をもたらすと判断することができる。
【００４８】
合成樹脂によるトリシクロ化合物の生産量増大の原因をより綿密に推定するために、培養液に存在するＦＫ５０６及びＦＫ５２０の分布を確認した。培養に添加した ＨＰ―２０樹脂、菌体、培養ろ液をそれぞれ分離し、トリシクロ化合物の含量を調査した。その結果、ほとんどの化合物（９５〜９９％）は、 ＨＰ―２０樹脂に吸着して存在し、菌体及び培養液には非常に少量（１〜５％）存在した（表６）。
【００４９】
【表６】
0005532337.tif 000009
【００５０】
また、過量（ｍｇ／ｍｌ）のＦＫ５０６に対して試験した放線菌株においては、耐性が示され、生育の阻害が生じなかった（図７）。これは、トリシクロ化合物が抗真菌活性を有し、抗細菌活性を有さないという報告と一致している。合成樹脂によるＦＫ５０６及びＦＫ５２０の増加は、自体毒性の除去による過量生産が行われないことを表す。過量のトリシクロ化合物が存在する場合にも菌の生育に影響を及ぼさない点、また、樹脂の添加によって生育速度又は細胞の重量が増加しない点から見て、トリシクロ化合物又は他の二次産物の毒性減少を通した菌の生育増加によって生産力が増大するのではないと推定される。したがって、トリシクロ化合物又は他の二次代謝産物によるトリシクロ化合物の生産調節に関与するフィードバック阻害を解消することによって、生産力の向上をもたらすと判断される。結果的に、合成樹脂を添加して発酵培養することを特徴とする本発明は、菌糸体に吸着するトリシクロ化合物、特に、ＦＫ５０６及びＦＫ５２０を添加された合成樹脂に移譲することによってフィードバック阻害を除去し、生産量の増大を達成するようになる。このような本発明は、菌糸体に吸着可能なトリシクロ化合物の量が制限され、高生産菌株開発の阻害要因として作用する点を改善させ、高生産菌株に改良する一つの方法に応用される。
【００５１】
実施例７．固体樹脂の回収及び固体樹脂からのＦＫ５０６の抽出及び再使用
【００５２】
実施例６の結果から確認されたほとんどのトリシクロ化合物が吸着された合成樹脂のみを分離し、ＦＫ５０６及びＦＫ５２０を抽出した後、精製工程に適用した。合成樹脂（ ＨＰ―２０）の大きさは平均２５０μｍ以上であるので、発酵が完了した培養液（５ｌ）から合成樹脂を回収するために、篩目の大きさ２５０μｍ以下の銅網を使用した。回収された合成樹脂は、蒸溜水で洗浄し、これを適切な大きさのカラムに充填した。トリシクロ化合物は、充填された合成樹脂から多様な有機溶媒で抽出可能であり、特に、水との混合が自由なアセトン、メタノール、エタノール、アセトニトリルであることが望ましい（表７）。アセトンで抽出する場合、５０％以上のアセトン水溶液で回収可能であり、７０〜７５％のアセトン水溶液の場合、不純物含有が低く、回収率が良好であった（図８）。７５％のアセトンで抽出するとき、樹脂体積の３倍の４０％アセトン水溶液で樹脂を洗浄した後、３倍の体積の７５％アセトン水溶液で抽出した。このときの回収率は９４％以上であった（表８）。したがって、 ＨＰ―２０樹脂が添加された発酵液は、合成樹脂を培養液と分離収去し、抽出溶媒を使用することによって抽出溶媒の使用量を減少させることができ、ほとんどのトリシクロ化合物を抽出可能であり、非常に効率的であった。
【００５３】
表７は、樹脂からの溶媒抽出による化合物回収度を示したものである。
【００５４】
【表７】
0005532337.tif 000010
【００５５】
表８は、樹脂からのアセトン水溶液抽出による化合物の回収度を示したものである。
【００５６】
【表８】
0005532337.tif 000011
【００５７】
表９は、再生樹脂の吸着能力を示したものである。
【００５８】
【表９】
0005532337.tif 000012
【００５９】
また、回収した合成樹脂（ ＨＰ―２０）を５０％イソプロピルアルコール＋５０％１Ｎ  ＮａＯＨ水溶液、４％ＮａＯＣｌ水溶液及び蒸溜水でそれぞれ４倍の体積比で順次洗浄し、再生して繰り返し使用する場合も新生樹脂の約９０％の効果を奏した（図９、表９）。
【産業上の利用可能性】
【００６０】
本発明は、ＦＫ５０６及びＦＫ５２０などの疎水性トリシクロ化合物を短時間内に高い収率で製造することができ、疎水性トリシクロ化合物の効率的な生産に用いることができる。
【図１】
0005532337.tif 000013
【図２】
0005532337.tif 000014
【図３】
0005532337.tif 000015
【図４】
0005532337.tif 000016
【図５】
0005532337.tif 000017
【図６】
0005532337.tif 000018
【図７】
0005532337.tif 000019
【図８】
0005532337.tif 000020
【図９】
0005532337.tif 000021